(57)【要約】      （修正有）【課題】リチウム二次電池の、充電終了時の電池端子間開路電圧を高め、連続充電時のガス発生量を抑制し、充放電サイクルに対する容量劣化の少ないリチウム二次電池を提供する。【解決手段】充電終了時の２５℃における電池端子間開路電圧が４．２５Ｖ以上のリチウム二次電池の非水系電解液に、式（１）のスルホネート化合物を含有させる。2006351337.tif 000015  式（１）中、Ｌは炭素原子と水素原子とから構成された２価の連結基を表わし、Ｒは無置換又はフッ素で置換された脂肪族飽和炭化水素基を表わす。【選択図】なし【特許請求の範囲】
【請求項１】
正極と、負極と、下記式（１）で表わされるスルホネート化合物を含有する非水系電解液とを備え、
充電終了時の２５℃における電池端子間開路電圧が４．２５Ｖ以上である
ことを特徴とする、リチウム二次電池。
【化１】
2006351337.tif 000014
（式（１）中、Ｌは炭素原子と水素原子とから構成された２価の連結基を表わす。Ｒは、それぞれ独立に、無置換又はフッ素で置換された脂肪族飽和炭化水素基を表わす。）
【請求項２】
上記電池端子間開路電圧が、４．３Ｖ以上である
ことを特徴とする、請求項１記載のリチウム二次電池。
【請求項３】
該非水系電解液が、不飽和カーボネート類を含有する
ことを特徴とする、請求項１又は請求項２のいずれか１項に記載のリチウム二次電池。
【発明の詳細な説明】
【技術分野】
【０００１】
本発明は、非水系電解液を用いたリチウム二次電池に関する。
【背景技術】
【０００２】
リチウム二次電池はエネルギー密度が高く、しかも自己放電を起こしにくいという利点がある。そこで近年、携帯電話やノートパソコン、ＰＤＡ等の民生用モバイル機器用の電源として広く利用されている。
【０００３】
従来のリチウム二次電池用の電解液は、支持電解質であるリチウム塩と非水溶媒とから構成される。ここで用いられる非水溶媒は、リチウム塩を解離させるために高い誘電率を有すること、広い温度領域で高いイオン伝導度を発現させること、及び、電池中で安定であることが要求される。これらの要求を一つの溶媒で達成するのは困難であるので、通常は、プロピレンカーボネート、エチレンカーボネート等に代表される高沸点溶媒と、ジメチルカーボネート、ジエチルカーボネート等の低沸点溶媒とを組み合わせて、非水溶媒として使用している。
【０００４】
また、リチウム二次電池の様々な特性を改善するため、初期容量、レート特性、サイクル特性、高温保存特性、低温特性、連続充電特性、自己放電特性、過充電防止特性等を改良するために種々の助剤を電解液に少量含有させる方法がこれまで数多く報告されてきた。ただし、あらゆる特性に対して万能な電解液は未だ見いだされていない。
【０００５】
一方で、エネルギー密度の向上を目的として、４．２Ｖを超える高い終止電圧まで充電する試みが行なわれている。具体的には、従来の一般的なリチウム二次電池を２５℃で充電した場合、充電終了時における電池端子間開路電圧は、通常４．２Ｖ以下であった。このため、２５℃で充電した場合に、充電終了時の電池端子間開路電圧が４．２Ｖを越えるようなリチウム二次電池の開発が試みられていた。しかしながら、電圧が高くなればなるほど、正極における電解液の分解に起因する副反応が避けられず、サイクル劣化が極めて大きくなるため、電池端子間開路電圧が４．２Ｖを超えるまで従来のリチウム二次電池を充電した場合、実用に耐えうるものではなかった。
【０００６】
また、これまでの４．２Ｖ以下の電圧でのサイクル特性向上に有効であるとされた電解液を適用したとしても、そのような電解液が４．２Ｖを超える電圧においても電池性能の向上をもたらすとは限らない。例えば、特許文献１に開示されているシクロヘキシルベンゼンを含有した電解液は、後に比較例に示すように、４．４Ｖでのサイクル特性向上は認められなかった。
【０００７】
このような充電終了時の電池端子間開路電圧を高めたいという要望に対し、特許文献２では、γ−ブチロラクトンを５０容量％以上含有した非水溶媒とリチウム塩とからなる電解液を用いる技術が提案されている。また、この特許文献２には、前記の技術により、満充電時の２５℃における電池端子間開路電圧が４．３Ｖ以上である二次電池の容量が増加し、さらにサイクル特性等が向上すると記載されている。
また、特許文献３では、５〜７員環の環状スルホネート構造を主骨格として持つスルトン化合物を含有した電解液を用いることで４．３Ｖでのサイクル特性が向上することが開示されている。
【０００８】
【特許文献１】特許３４１７２２８号公報
【特許文献２】特開２００３−２７２７０４号公報
【特許文献３】特開２００４−２３５１４５号公報
【発明の開示】
【発明が解決しようとする課題】
【０００９】
近年、リチウム二次電池に対する高性能化への要求はますます高くなっており、高容量、サイクル特性、高温保存特性、連続充電特性等の諸特性を、高い次元で共に達成することが求められている。中でも、連続充電特性の改善およびサイクル特性の改善は、最近特に要望が大きい。
【００１０】
しかしながら、特許文献１〜３等で従来提案されてきたリチウム二次電池では、連続充電特性およびサイクル特性が不十分であった。これは、特許文献２〜３などで、充電終了時の電池端子間開路電圧が高いリチウム二次電池が得られるとして従来提案されてきた技術においても同様であった。
【００１１】
本発明は上記の課題に鑑みて創案されたもので、充電終了時の電池端子間開路電圧を高めることができ、且つ、連続充電時のガス発生量を抑制することができ、さらに、充放電サイクルに対しても容量劣化の少ないリチウム二次電池を提供することを目的とする。
【課題を解決するための手段】
【００１２】
本発明の発明者は、上記の課題を解決すべく鋭意検討を重ねた結果、非水系電解液に、特定構造のスルホネート化合物を含有させることにより、充電終了時の電池端子間開路電圧を高めることができ、且つ、連続充電時のガス発生量の抑制およびサイクル容量維持率の向上が可能であることを見出し、本発明を完成させた。
【００１３】
即ち、本発明の要旨は、正極と、負極と、下記式（１）で表わされるスルホネート化合物を含有する非水系電解液とを備え、充電終了時の２５℃における電池端子間開路電圧が４．２５Ｖ以上であることを特徴とする、リチウム二次電池に存する（請求項１）。
【化１】
2006351337.tif 000002
（式（１）中、Ｌは炭素原子と水素原子とから構成された２価の連結基を表わす。Ｒは、それぞれ独立に、無置換又はフッ素で置換された脂肪族飽和炭化水素基を表わす。）
【００１４】
このとき、上記電池端子間開路電圧は、４．３Ｖ以上であることが好ましい（請求項２）。
また、該非水系電解液は、不飽和カーボネート類を含有することが好ましい（請求項３）。
【発明の効果】
【００１５】
本発明によれば、リチウム二次電池において、高い電池端子間開路電圧まで充電できるようになるとともに、連続充電時のガス発生量を抑制し、さらに、サイクル特性を向上させることができる。
【発明を実施するための最良の形態】
【００１６】
以下、本発明の実施の形態について説明するが、本発明は以下の実施の形態に限定されるものではなく、本発明の要旨を逸脱しない範囲において、任意に変形して実施することができる。
本発明のリチウム二次電池は、非水系電解液と、正極及び負極とを備えて構成される。また、本発明のリチウム二次電池はその他の構成要素を備えていても良い。
【００１７】
［Ｉ．非水系電解液］
本発明のリチウム二次電池に使用される非水系電解液（以下適宜、「本発明における非水系電解液」という）は、電解質と非水溶媒とを含む非水系電解液であって、更に、特定構造のスルホネート化合物を含有する。
【００１８】
［１．スルホネート化合物］
［１−１．種類］
本発明における非水系電解液に含まれるスルホネート化合物（以下適宜「本発明のスルホネート化合物」という）は、下記式（１）で表わされる。
【化２】
2006351337.tif 000003
なお、式（１）中、Ｌは炭素原子と水素原子とから構成された２価の連結基を表わす。また、Ｒは、それぞれ独立に、無置換又はフッ素で置換された脂肪族飽和炭化水素基を表わす。
【００１９】
以下、式（１）についてより詳しく説明する。
上記一般式（１）において、Ｌは、炭素原子と水素原子とから構成された２価の連結基を表わす。
また、連結基Ｌを構成する炭素原子の数は、本発明の効果を著しく損なわない限り任意であるが、通常２以上、また、通常１０以下、好ましくは６以下、より好ましくは４以下である。
【００２０】
連結基Ｌの具体例を挙げると、以下のものが挙げられる。
【化４】
2006351337.tif 000004
【００２１】
【化５】
2006351337.tif 000005
【００２２】
【化６】
2006351337.tif 000006
【００２３】
【化７】
2006351337.tif 000007
【００２４】
【化８】
2006351337.tif 000008
【００２５】
また、式（１）において、Ｒは、無置換又はフッ素で置換された脂肪族飽和炭化水素基を表わす。ここで、Ｒがフッ素で置換されている場合、Ｒの水素原子の一部のみがフッ素で置換されていてもよく、Ｒの水素原子の全部がフッ素で置換されていてもよい。
なかでも、Ｒは、水素原子の一部又は全部がフッ素で置換された脂肪族飽和炭化水素基であることが望ましい。
【００２６】
また、Ｒを構成する炭素の数は、本発明の効果を著しく損なわない限り任意であるが、通常１以上、また、通常８以下、好ましくは４以下、より好ましくは２以下である。この上限を上回ると本発明のスルホネート化合物の非水系電解液に対する相溶性又は溶解性が低下し、その非水系電解液を用いた本発明のリチウム二次電池の連続充電時のガス発生抑制及びサイクル特性向上において十分な効果を発揮できなくなる虞がある。
【００２７】
さらに、式（１）においてはＲは２個存在するが、Ｒは互いに同種でもよく、異なっていてもよい。ただし、本発明のスルホネート化合物の製造を容易にする観点からは、Ｒは互いに同種であることが好ましい。
【００２８】
Ｒの具体例を挙げると、メチル基、エチル基、プロピル基、ブチル基、ペンチル基、ヘキシル基等のアルキル基；トリフルオロメチル基、ペンタフルオロエチル基、ヘプタフルオロプロピル基、パーフルオロブチル基、パーフルオロペンチル基、パーフルオロヘキシル基、パーフルオロへプチル基、パーフルオロオクチル基等の直鎖パーフルオロアルキル基；パーフルオロ−１−メチルエチル基、パーフルオロ−ｔ−ブチル基、パーフルオロ−３−メチルブチル基、パーフルオロ−５−メチルヘキシル基等の分岐パーフルオロアルキル基；フルオロメチル基、ジフルオロメチル基、２−フルオロエチル基、１，１−ジフルオロエチル基、１，２−ジフルオロエチル基、２，２−ジフルオロエチル基、１，１，２−トリフルオロエチル基、２，２，２−トリフルオロエチル基、１，２，２−トリフルオロエチル基、１，１，２，２−テトラフルオロエチル基、１，２，２，２−テトラフルオロエチル基、１，２，２，３，３，４，４，４−オクタフルオロブチル基等の部分フッ素置換直鎖アルキル基；ジ（フルオロメチル）メチル基、ビス（トリフルオロメチル）メチル基、１−トリフルオロメチル−エチル基、１，１−ビス（トリフルオロメチル）エチル基、１−メチル−１−トリフルオロメチルエチル基、１−トリフルオロメチルヘキシル基、１−フルオロ−１−メチルエチル基、１，２，２，２−テトラフルオロ−１−メチルエチル基、１，１−ジフルオロ−２−メチルプロピル基、１，２，２，３，３，３−ヘキサフルオロ−１−メチルプロピル基等の部分フッ素置換分岐アルキル基等が挙げられる。
【００２９】
これらの中でも、炭素数４以下のものが好ましい。例えば、メチル基、エチル基、プロピル基、ブチル基、トリフルオロメチル基、ペンタフルオロエチル基、ヘプタフルオロプロピル基、パーフルオロブチル基、パーフルオロ−１−メチルエチル基、パーフルオロ−ｔ−ブチル基、フルオロメチル基、ジフルオロメチル基、２−フルオロエチル基、１，１−ジフルオロエチル基、１，２−ジフルオロエチル基、２，２−ジフルオロエチル基、１，１，２−トリフルオロエチル基、２，２，２−トリフルオロエチル基、１，２，２−トリフルオロエチル基、１，１，２，２−テトラフルオロエチル基、１，２，２，２−テトラフルオロエチル基、ジ（フルオロメチル）メチル基、ビス（トリフルオロメチル）メチル基、１−トリフルオロメチル−エチル基、１，１−ビス（トリフルオロメチル）エチル基、１−メチル−１−トリフルオロメチルエチル基、１−フルオロ−１−メチルエチル基、１，２，２，２−テトラフルオロ−１−メチルエチル基、１，１−ジフルオロ−２−メチルプロピル基、１，２，２，３，３，３−ヘキサフルオロ−１−メチルプロピル基等が好ましい。
【００３０】
さらには、炭素数２以下のものがより好ましい。例えば、メチル基、エチル基、トリフルオロメチル基、ペンタフルオロエチル基、フルオロメチル基、ジフルオロメチル基、２−フルオロエチル基、１，１−ジフルオロエチル基、１，２−ジフルオロエチル基、２，２−ジフルオロエチル基、１，１，２−トリフルオロエチル基、２，２，２−トリフルオロエチル基、１，２，２−トリフルオロエチル基、１，１，２，２−テトラフルオロエチル基、１，２，２，２−テトラフルオロエチル基等がより好ましい。
【００３１】
その中でも、フッ素を含有したものが更に好ましい。例えば、トリフルオロメチル基、ペンタフルオロエチル基、フルオロメチル基、ジフルオロメチル基、２−フルオロエチル基、１，１−ジフルオロエチル基、１，２−ジフルオロエチル基、２，２−ジフルオロエチル基、１，１，２−トリフルオロエチル基、２，２，２−トリフルオロエチル基、１，２，２−トリフルオロエチル基、１，１，２，２−テトラフルオロエチル基、１，２，２，２−テトラフルオロエチル基等がさらに好ましい。
【００３２】
さらに、本発明のスルホネート化合物の分子量は、本発明の効果を著しく損なわない限り任意であるが、通常２００以上、また、通常８００以下、好ましくは６００以下、さらに好ましくは４５０以下である。この範囲の上限を上回ると本発明のスルホネート化合物の非水系電解液に対する相溶性又は溶解性が低下し、その非水系電解液を用いた本発明のリチウム二次電池の連続充電時のガス発生抑制及びサイクル特性向上において十分な効果を発揮できなくなる虞がある。
【００３３】
以下、本発明のスルホネート化合物の具体例を挙げるが、本発明のスルホネート化合物は以下の例示物に限定されるものではない。
本発明のスルホネート化合物の具体例としては、エタンジオールジメタンスルホネート、エタンジオールジエタンスルホネート、エタンジオールジプロパンスルホネート、エタンジオールジブタンスルホネート、エタンジオールビス（トリフルオロメタンスルホネート）、エタンジオールビス（ペンタフルオロエタンスルホネート）、エタンジオールビス（ヘプタフルオロプロパンスルホネート）、エタンジオールビス（パーフルオロブタンスルホネート）、エタンジオールビス（パーフルオロペンタンスルホネート）、エタンジオールビス（パーフルオロヘキサンスルホネート）、エタンジオールビス（パーフルオロオクタンスルホネート）、エタンジオールビス（パーフルオロ−１−メチルエタンスルホネート）、エタンジオールビス（パーフルオロ−１，１−ジメチルエタンスルホネート）、エタンジオールビス（パーフルオロ−３−メチルブタンスルホネート）、エタンジオールジ（フルオロメタンスルホネート）、エタンジオールビス（ジフルオロメタンスルホネート）、エタンジオールジ（２−フルオロエタンスルホネート）、エタンジオールビス（１，１−ジフルオロエタンスルホネート）、エタンジオールビス（１，２−ジフルオロエタンスルホネート）、エタンジオールビス（２，２−ジフルオロエタンスルホネート）、エタンジオールビス（１，１，２−トリフルオロエタンスルホネート）、エタンジオールビス（１，２，２−トリフルオロエタンスルホネート）、エタンジオールビス（２，２，２−トリフルオロエタンスルホネート）、エタンジオールビス（１，１，２，２−テトラフルオロエタンスルホネート）、エタンジオールビス（１，２，２，２−テトラフルオロエタンスルホネート）、エタンジオールジ（１−フルオロ−１−メチルエタンスルホネート）、エタンジオールビス（１，２，２，２−テトラフルオロ−１−メチルエタンスルホネート）、エタンジオールビス（１，１−ジフルオロ−２−メチルプロパンスルホネート）、エタンジオールビス（１，２，２，３，３，３−ヘキサフルオロ−１−メチルプロパンスルホネート）、エタンジオールジ（２−フルオロ−１−フルオロメチルエタンスルホネート）、エタンジオールビス（２，２，２−トリフルオロ−１−トリフルオロメチルエタンスルホネート）、エタンジオールビス（１−トリフルオロメチルエタンスルホネート）、エタンジオールジ（１−メチル−１−トリフルオロメチルエタンスルホネート）、エタンジオールビス（１−トリフルオロメチルヘキサンスルホネート）、等のエタンジオールジスルホネート類；
【００３４】
１，２−プロパンジオールジメタンスルホネート、１，２−プロパンジオールジエタンスルホネート、１，２−プロパンジオールジプロパンスルホネート、１，２−プロパンジオールジブタンスルホネート、１，２−プロパンジオールビス（トリフルオロメタンスルホネート）、１，２−プロパンジオールビス（ペンタフルオロエタンスルホネート）、１，２−プロパンジオールビス（ヘプタフルオロプロパンスルホネート）、１，２−プロパンジオールビス（パーフルオロブタンスルホネート）、１，２−プロパンジオールビス（パーフルオロペンタンスルホネート）、１，２−プロパンジオールビス（パーフルオロヘキサンスルホネート）、１，２−プロパンジオールビス（パーフルオロオクタンスルホネート）、１，２−プロパンジオールビス（パーフルオロ−１−メチルエタンスルホネート）、１，２−プロパンジオールビス（パーフルオロ−１，１−ジメチルエタンスルホネート）、１，２−プロパンジオールビス（パーフルオロ−３−メチルブタンスルホネート）、１，２−プロパンジオールジ（フルオロメタンスルホネート）、１，２−プロパンジオールビス（ジフルオロメタンスルホネート）、１，２−プロパンジオールジ（２−フルオロエタンスルホネート）、１，２−プロパンジオールビス（１，１−ジフルオロエタンスルホネート）、１，２−プロパンジオールビス（１，２−ジフルオロエタンスルホネート）、１，２−プロパンジオールビス（２，２−ジフルオロエタンスルホネート）、１，２−プロパンジオールビス（１，１，２−トリフルオロエタンスルホネート）、１，２−プロパンジオールビス（１，２，２−トリフルオロエタンスルホネート）、１，２−プロパンジオールビス（２，２，２−トリフルオロエタンスルホネート）、１，２−プロパンジオールビス（１，１，２，２−テトラフルオロエタンスルホネート）、１，２−プロパンジオールビス（１，２，２，２−テトラフルオロエタンスルホネート）、１，２−プロパンジオールジ（１−フルオロ−１−メチルエタンスルホネート）、１，２−プロパンジオールビス（１，２，２，２−テトラフルオロ−１−メチルエタンスルホネート）、１，２−プロパンジオールビス（１，１−ジフルオロ−２−メチルプロパンスルホネート）、１，２−プロパンジオールビス（１，２，２，３，３，３−ヘキサフルオロ−１−メチルプロパンスルホネート）、１，２−プロパンジオールジ（２−フルオロ−１−フルオロメチルエタンスルホネート）、１，２−プロパンジオールビス（２，２，２−トリフルオロ−１−トリフルオロメチルエタンスルホネート）、１，２−プロパンジオールビス（１−トリフルオロメチルエタンスルホネート）、１，２−プロパンジオールジ（１−メチル−１−トリフルオロメチルエタンスルホネート）、１，２−プロパンジオールビス（１−トリフルオロメチルヘキサンスルホネート）、等の１，２−プロパンジオールジスルホネート類；
【００３５】
１，３−プロパンジオールジメタンスルホネート、１，３−プロパンジオールジエタンスルホネート、１，３−プロパンジオールジプロパンスルホネート、１，３−プロパンジオールジブタンスルホネート、１，３−プロパンジオールビス（トリフルオロメタンスルホネート）、１，３−プロパンジオールビス（ペンタフルオロエタンスルホネート）、１，３−プロパンジオールビス（ヘプタフルオロプロパンスルホネート）、１，３−プロパンジオールビス（パーフルオロブタンスルホネート）、１，３−プロパンジオールビス（パーフルオロペンタンスルホネート）、１，３−プロパンジオールビス（パーフルオロヘキサンスルホネート）、１，３−プロパンジオールビス（パーフルオロオクタンスルホネート）、１，３−プロパンジオールビス（パーフルオロ−１−メチルエタンスルホネート）、１，３−プロパンジオールビス（パーフルオロ−１，１−ジメチルエタンスルホネート）、１，３−プロパンジオールビス（パーフルオロ−３−メチルブタンスルホネート）、１，３−プロパンジオールジ（フルオロメタンスルホネート）、１，３−プロパンジオールビス（ジフルオロメタンスルホネート）、１，３−プロパンジオールジ（２−フルオロエタンスルホネート）、１，３−プロパンジオールビス（１，１−ジフルオロエタンスルホネート）、１，３−プロパンジオールビス（１，２−ジフルオロエタンスルホネート）、１，３−プロパンジオールビス（２，２−ジフルオロエタンスルホネート）、１，３−プロパンジオールビス（１，１，２−トリフルオロエタンスルホネート）、１，３−プロパンジオールビス（１，２，２−トリフルオロエタンスルホネート）、１，３−プロパンジオールビス（２，２，２−トリフルオロエタンスルホネート）、１，３−プロパンジオールビス（１，１，２，２−テトラフルオロエタンスルホネート）、１，３−プロパンジオールビス（１，２，２，２−テトラフルオロエタンスルホネート）、１，３−プロパンジオールジ（１−フルオロ−１−メチルエタンスルホネート）、１，３−プロパンジオールビス（１，２，２，２−テトラフルオロ−１−メチルエタンスルホネート）、１，３−プロパンジオールビス（１，１−ジフルオロ−２−メチルプロパンスルホネート）、１，３−プロパンジオールビス（１，２，２，３，３，３−ヘキサフルオロ−１−メチルプロパンスルホネート）、１，３−プロパンジオールジ（２−フルオロ−１−フルオロメチルエタンスルホネート）、１，３−プロパンジオールビス（２，２，２−トリフルオロ−１−トリフルオロメチルエタンスルホネート）、１，３−プロパンジオールビス（１−トリフルオロメチルエタンスルホネート）、１，３−プロパンジオールジ（１−メチル−１−トリフルオロメチルエタンスルホネート）、１，３−プロパンジオールビス（１−トリフルオロメチルヘキサンスルホネート）、等の１，３−プロパンジオールジスルホネート類；
【００３６】
１，２−ブタンジオールジメタンスルホネート、１，２−ブタンジオールジエタンスルホネート、１，２−ブタンジオールビス（トリフルオロメタンスルホネート）、１，２−ブタンジオールビス（ペンタフルオロエタンスルホネート）、１，２−ブタンジオールビス（ヘプタフルオロプロパンスルホネート）、１，２−ブタンジオールビス（パーフルオロブタンスルホネート）、１，２−ブタンジオールビス（パーフルオロ−１−メチルエタンスルホネート）、１，２−ブタンジオールビス（パーフルオロ−１，１−ジメチルエタンスルホネート）、１，２−ブタンジオールジ（フルオロメタンスルホネート）、１，２−ブタンジオールビス（ジフルオロメタンスルホネート）、１，２−ブタンジオールジ（２−フルオロエタンスルホネート）、１，２−ブタンジオールビス（２，２−ジフルオロエタンスルホネート）、１，２−ブタンジオールビス（２，２，２−トリフルオロエタンスルホネート）、１，２−ブタンジオールジ（１−フルオロ−１−メチルエタンスルホネート）、１，２−ブタンジオールジ（２−フルオロ−１−フルオロメチルエタンスルホネート）、１，２−ブタンジオールビス（２，２，２−トリフルオロ−１−トリフルオロメチルエタンスルホネート）、１，２−ブタンジオールビス（１−トリフルオロメチルエタンスルホネート）、１，２−ブタンジオールジ（１−メチル−１−トリフルオロメチルエタンスルホネート）、１，２−ブタンジオールビス（１−トリフルオロメチルヘキサンスルホネート）等の１，２−ブタンジオールジスルホネート類；
【００３７】
１，３−ブタンジオールジメタンスルホネート、１，３−ブタンジオールジエタンスルホネート、１，３−ブタンジオールビス（トリフルオロメタンスルホネート）、１，３−ブタンジオールビス（ペンタフルオロエタンスルホネート）、１，３−ブタンジオールビス（ヘプタフルオロプロパンスルホネート）、１，３−ブタンジオールビス（パーフルオロブタンスルホネート）、１，３−ブタンジオールビス（パーフルオロ−１−メチルエタンスルホネート）、１，３−ブタンジオールビス（パーフルオロ−１，１−ジメチルエタンスルホネート）、１，３−ブタンジオールジ（フルオロメタンスルホネート）、１，３−ブタンジオールビス（ジフルオロメタンスルホネート）、１，３−ブタンジオールジ（２−フルオロエタンスルホネート）、１，３−ブタンジオールビス（２，２−ジフルオロエタンスルホネート）、１，３−ブタンジオールビス（２，２，２−トリフルオロエタンスルホネート）、１，３−ブタンジオールジ（１−フルオロ−１−メチルエタンスルホネート）、１，３−ブタンジオールジ（２−フルオロ−１−フルオロメチルエタンスルホネート）、１，３−ブタンジオールビス（２，２，２−トリフルオロ−１−トリフルオロメチルエタンスルホネート）、１，３−ブタンジオールビス[（１−トリフルオロメチル）エタンスルホネート]、１，３−ブタンジオールジ（１−メチル−１−トリフルオロメチルエタンスルホネート）、１，３−ブタンジオールビス（１−トリフルオロメチルヘキサンスルホネート）、等の１，３−ブタンジオールジスルホネート類；
【００３８】
１，４−ブタンジオールジメタンスルホネート、１，４−ブタンジオールジエタンスルホネート、１，４−ブタンジオールジプロパンスルホネート、１，４−ブタンジオールジブタンスルホネート、１，４−ブタンジオールビス（トリフルオロメタンスルホネート）、１，４−ブタンジオールビス（ペンタフルオロエタンスルホネート）、１，４−ブタンジオールビス（ヘプタフルオロプロパンスルホネート）、１，４−ブタンジオールビス（パーフルオロブタンスルホネート）、１，４−ブタンジオールビス（パーフルオロペンタンスルホネート）、１，４−ブタンジオールビス（パーフルオロヘキサンスルホネート）、１，４−ブタンジオールビス（パーフルオロオクタンスルホネート）、１，４−ブタンジオールビス（パーフルオロ−１−メチルエタンスルホネート）、１，４−ブタンジオールビス（パーフルオロ−１，１−ジメチルエタンスルホネート）、１，４−ブタンジオールビス（パーフルオロ−３−メチルブタンスルホネート）、１，４−ブタンジオールジ（フルオロメタンスルホネート）、１，４−ブタンジオールビス（ジフルオロメタンスルホネート）、１，４−ブタンジオールジ（２−フルオロエタンスルホネート）、１，４−ブタンジオールビス（１，１−ジフルオロエタンスルホネート）、１，４−ブタンジオールビス（１，２−ジフルオロエタンスルホネート）、１，４−ブタンジオールビス（２，２−ジフルオロエタンスルホネート）、１，４−ブタンジオールビス（１，１，２−トリフルオロエタンスルホネート）、１，４−ブタンジオールビス（１，２，２−トリフルオロエタンスルホネート）、１，４−ブタンジオールビス（２，２，２−トリフルオロエタンスルホネート）、１，４−ブタンジオールビス（１，１，２，２−テトラフルオロエタンスルホネート）、１，４−ブタンジオールビス（１，２，２，２−テトラフルオロエタンスルホネート）、１，４−ブタンジオールジ（１−フルオロ−１−メチルエタンスルホネート）、１，４−ブタンジオールビス（１，２，２，２−テトラフルオロ−１−メチルエタンスルホネート）、１，４−ブタンジオールビス（１，１−ジフルオロ−２−メチルプロパンスルホネート）、１，４−ブタンジオールビス（１，２，２，３，３，３−ヘキサフルオロ−１−メチルプロパンスルホネート）、１，４−ブタンジオールジ（２−フルオロ−１−フルオロメチルエタンスルホネート）、１，４−ブタンジオールビス（２，２，２−トリフルオロ−１−トリフルオロメチルエタンスルホネート）、１，４−ブタンジオールビス（１−トリフルオロメチルエタンスルホネート）、１，４−ブタンジオールジ（１−メチル−１−トリフルオロメチルエタンスルホネート）、１，４−ブタンジオールビス（１−トリフルオロメチルヘキサンスルホネート）、等の１，４−ブタンジオールジスルホネート類；
【００３９】
１，４−ベンゼンジオールジメタンスルホネート、１，４−ベンゼンジオールジエタンスルホネート、１，４−ベンゼンジオールビス（トリフルオロメタンスルホネート）、１，４−ベンゼンジオールビス（ペンタフルオロエタンスルホネート）、１，４−ベンゼンジオールビス（ヘプタフルオロプロパンスルホネート）、１，４−ベンゼンジオールビス（パーフルオロブタンスルホネート）、１，４−ベンゼンジオールビス（パーフルオロ−１−メチルエタンスルホネート）、１，４−ベンゼンジオールビス（パーフルオロ−１，１−ジメチルエタンスルホネート）、１，４−ベンゼンジオールジ（フルオロメタンスルホネート）、１，４ジフルオロメタンスルホネート）、１，４−ベンゼンジオールジ（２−フルオロエタンスルホネート）、１，４−ベンゼンジオールビス（２，２−ジフルオロエタンスルホネート）、１，４−ベンゼンジオールビス（２，２，２−トリフルオロエタンスルホネート）、１，４−ベンゼンジオールジ（１−フルオロ−１−メチルエタンスルホネート）、１，４−ベンゼンジオールジ（２−フルオロ−１−フルオロメチルエタンスルホネート）、１，４−ベンゼンジオールビス（２，２，２−トリフルオロ−１−トリフルオロメチルエタンスルホネート）、１，４−ベンゼンジオールビス（１−トリフルオロメチルエタンスルホネート）、１，４−ベンゼンジオールジ（１−メチル−１−トリフルオロメチルエタンスルホネート）、１，４−ベンゼンジオールビス（１−トリフルオロメチルヘキサンスルホネート）、等の１，４−ベンゼンジオールジスルホネート類などが挙げられる。
【００４０】
これらのなかでも、Ｒの炭素数が１〜２のものが好ましい。例えば、エタンジオールジメタンスルホネート、エタンジオールジエタンスルホネート、エタンジオールビス（トリフルオロメタンスルホネート）、エタンジオールビス（ペンタフルオロエタンスルホネート）、エタンジオールジ（フルオロメタンスルホネート）、エタンジオールビス（ジフルオロメタンスルホネート）、エタンジオールジ（２−フルオロエタンスルホネート）、エタンジオールビス（２，２−ジフルオロエタンスルホネート）、エタンジオールビス（２，２，２−トリフルオロエタンスルホネート）、等のエタンジオールジスルホネート類；
【００４１】
１，２−プロパンジオールジメタンスルホネート、１，２−プロパンジオールジエタンスルホネート、１，２−プロパンジオールビス（トリフルオロメタンスルホネート）、１，２−プロパンジオールビス（ペンタフルオロエタンスルホネート）、１，２−プロパンジオールジ（フルオロメタンスルホネート）、１，２−プロパンジオールビス（ジフルオロメタンスルホネート）、１，２−プロパンジオールジ（２−フルオロエタンスルホネート）、１，２−プロパンジオールビス（２，２−ジフルオロエタンスルホネート）、１，２−プロパンジオールビス（２，２，２−トリフルオロエタンスルホネート）、等の１，２−プロパンジオールジスルホネート類；
【００４２】
１，３−プロパンジオールジメタンスルホネート、１，３−プロパンジオールジエタンスルホネート、１，３−プロパンジオールビス（トリフルオロメタンスルホネート）、１，３−プロパンジオールビス（ペンタフルオロエタンスルホネート）、１，３−プロパンジオールジ（フルオロメタンスルホネート）、１，３−プロパンジオールビス（ジフルオロメタンスルホネート）、１，３−プロパンジオールジ（２−フルオロエタンスルホネート）、１，３−プロパンジオールビス（２，２−ジフルオロエタンスルホネート）、１，３−プロパンジオールビス（２，２，２−トリフルオロエタンスルホネート）、等の１，３−プロパンジオールジスルホネート類；
【００４３】
１，２−ブタンジオールジメタンスルホネート、１，２−ブタンジオールジエタンスルホネート、１，２−ブタンジオールビス（トリフルオロメタンスルホネート）、１，２−ブタンジオールビス（ペンタフルオロエタンスルホネート）、１，２−ブタンジオールジ（フルオロメタンスルホネート）、１，２−ブタンジオールビス（ジフルオロメタンスルホネート）、１，２−ブタンジオールジ（２−フルオロエタンスルホネート）、１，２−ブタンジオールビス（２，２−ジフルオロエタンスルホネート）、１，２−ブタンジオールビス（２，２，２−トリフルオロエタンスルホネート）、等の１，２−ブタンジオールジスルホネート類；
【００４４】
１，３−ブタンジオールジメタンスルホネート、１，３−ブタンジオールジエタンスルホネート、１，３−ブタンジオールビス（トリフルオロメタンスルホネート）、１，３−ブタンジオールビス（ペンタフルオロエタンスルホネート）、１，３−ブタンジオールジ（フルオロメタンスルホネート）、１，３−ブタンジオールビス（ジフルオロメタンスルホネート）、１，３−ブタンジオールジ（２−フルオロエタンスルホネート）、１，３−ブタンジオールビス（２，２−ジフルオロエタンスルホネート）、１，３−ブタンジオールビス（２，２，２−トリフルオロエタンスルホネート）、等の１，３−ブタンジオールジスルホネート類；
【００４５】
１，４−ブタンジオールジメタンスルホネート、１，４−ブタンジオールジエタンスルホネート、１，４−ブタンジオールビス（トリフルオロメタンスルホネート）、１，４−ブタンジオールビス（ペンタフルオロエタンスルホネート）、１，４−ブタンジオールジ（フルオロメタンスルホネート）、１，４−ブタンジオールビス（ジフルオロメタンスルホネート）、１，４−ブタンジオールジ（２−フルオロエタンスルホネート）、１，４−ブタンジオールビス（２，２−ジフルオロエタンスルホネート）、１，４−ブタンジオールビス（２，２，２−トリフルオロエタンスルホネート）、等の１，４−ブタンジオールジスルホネート類など好ましいものとしてが挙げられる。
【００４６】
さらに、この中でも特に好ましいのは、Ｒがフッ素置換された炭素数１〜２の脂肪族飽和炭化水素基である。これらを例示すると、エタンジオールビス（トリフルオロメタンスルホネート）、エタンジオールビス（ペンタフルオロエタンスルホネート）、エタンジオールジ（フルオロメタンスルホネート）、エタンジオールジ（２−フルオロエタンスルホネート）、エタンジオールビス（２，２，２−トリフルオロエタンスルホネート）、等のエタンジオールジスルホネート類；
【００４７】
１，２−プロパンジオールビス（トリフルオロメタンスルホネート）、１，２−プロパンジオールビス（ペンタフルオロエタンスルホネート）、１，２−プロパンジオールジ（フルオロメタンスルホネート）、１，２−プロパンジオールジ（２−フルオロエタンスルホネート）、１，２−プロパンジオールビス（２，２，２−トリフルオロエタンスルホネート）、等の１，２−プロパンジオールジスルホネート類；
【００４８】
１，３−プロパンジオールビス（トリフルオロメタンスルホネート）、１，３−プロパンジオールビス（ペンタフルオロエタンスルホネート）、１，３−プロパンジオールジ（２−フルオロエタンスルホネート）、１，３−プロパンジオールビス（２，２，２−トリフルオロエタンスルホネート）、等の１，３−プロパンジオールジスルホネート類；
【００４９】
１，２−ブタンジオールビス（トリフルオロメタンスルホネート）、１，２−ブタンジオールビス（ペンタフルオロエタンスルホネート）、１，２−ブタンジオールジ（フルオロメタンスルホネート）、１，２−ブタンジオールジ（２−フルオロエタンスルホネート）、１，２−ブタンジオールビス（２，２，２−トリフルオロエタンスルホネート）、等の１，２−ブタンジオールジスルホネート類；
【００５０】
１，３−ブタンジオールビス（トリフルオロメタンスルホネート）、１，３−ブタンジオールビス（ペンタフルオロエタンスルホネート）、１，３−ブタンジオールジ（フルオロメタンスルホネート）、１，３−ブタンジオールジ（２−フルオロエタンスルホネート）、１，３−ブタンジオールビス（２，２，２−トリフルオロエタンスルホネート）、等の１，３−ブタンジオールジスルホネート類；
【００５１】
１，４−ブタンジオールビス（トリフルオロメタンスルホネート）、１，４−ブタンジオールビス（ペンタフルオロエタンスルホネート）、１，４−ブタンジオールジ（フルオロメタンスルホネート）、１，４−ブタンジオールジ（２−フルオロエタンスルホネート）、１，４−ブタンジオールビス（２，２，２−トリフルオロエタンスルホネート）、等の１，４−ブタンジオールジスルホネート類などが挙げられる。
【００５２】
これらのスルホネート化合物は、分子量が大きすぎず、非水系電解液に容易に溶解し、正極及び負極で作用するために、特に高電圧のリチウム二次電池の連続充電特性・サイクル特性が良くなる。
また、上述した本発明のスルホネート化合物は、１種を単独で用いてもよく、２種以上を任意の組み合わせ及び比率で併用しても良い。
【００５３】
［１−２．組成］
本発明における非水系電解液は、本発明のスルホネート化合物を含有するが、その濃度は本発明の効果を著しく損なわない限り任意である。ただし、本発明における非水系電解液中の本発明のスルホネート化合物の濃度は、通常０．０１重量％以上、好ましくは０．１重量％以上、また、通常１０重量％以下、好ましくは５重量％以下、より好ましくは３重量％以下、さらに好ましくは２重量％以下である。この範囲の下限を下回ると、本発明における非水系電解液が連続充電特性・サイクル特性を向上させることができなくなる虞がある。一方、この範囲の上限を上回ると、負極上に厚い被膜が形成され、この被膜が高い抵抗を有するため非水系電解液と負極との間でＬｉイオンが移動しにくくなり、レート特性などの電池特性が低下する虞がある。なお、本発明のスルホネート化合物を２種以上併用する場合には、使用するスルホネート化合物の濃度の合計が上記範囲内となるようにする。
【００５４】
［２．非水溶媒］
非水溶媒について特に制限は無く、公知の非水溶媒を任意に用いることができるが、通常は、有機溶媒を用いる。非水溶媒の例を挙げると、鎖状カーボネート類、環状カーボネート類、鎖状エステル類、環状エステル（ラクトン化合物）類、鎖状エーテル類、環状エーテル類、含硫黄有機溶媒などが挙げられる。なかでも高いイオン導電性を発現させる溶媒として、通常、鎖状カーボネート類、環状カーボネート類、鎖状エステル類、環状エステル類、鎖状エーテル類、環状エーテル類が好ましい。
【００５５】
鎖状カーボネート類の具体例を挙げると、ジメチルカーボネート、ジエチルカーボネート、エチルメチルカーボネート、メチルプロピルカーボネート、エチルプロピルカーボネート等が挙げられる。
また、環状カーボネート類の具体例を挙げると、エチレンカーボネート、プロピレンカーボネート、ブチレンカーボネート等が挙げられる。
【００５６】
さらに、鎖状エステル類の具体例を挙げると、ギ酸メチル、酢酸メチル、プロピオン酸メチル等が挙げられる。
また、環状エステル類の具体例を挙げると、γ−ブチロラクトン、γ−バレロラクトン等が挙げられる。
【００５７】
さらに、鎖状エーテル類の具体例を挙げると、１，２−ジメトキシエタン、１，２−ジエトキシエタン、ジエチルエーテル等が挙げられる。
また、環状エーテル類の具体例を挙げると、テトラヒドロフラン、２−メチルテトラヒドロフラン、１，３−ジオキソラン、４−メチル−１，３−ジオキソラン等が挙げられる。
【００５８】
さらに、含硫黄有機溶媒の具体例を挙げると、スルホラン、ジメチルスルホキシド等が挙げられる。
【００５９】
さらに、非水溶媒は、１種を単独で用いてもよく、２種以上を任意の組み合わせ及び比率で併用しても良い。ただし、所望の特性、即ち、連続充電特性を発現するように、２種以上の非水溶媒が混合して使用されることが好ましい。特に、環状カーボネート類と、鎖状カーボネート類又は環状エステル類とから主としてなることが好ましい。ここで、主としてなるとは、具体的には、非水溶媒が、環状カーボネート類と、鎖状カーボネート類又は環状エステル類とを合計で７０重量％以上含有していることを指す。
【００６０】
２種以上の非水溶媒を併用する場合、好ましい組み合わせの例としては、エチレンカーボネートとメチルエチルカーボネート、エチレンカーボネートとジエチルカーボネート、エチレンカーボネートとγ−ブチロラクトン等の２元系溶媒；エチレンカーボネートとジメチルカーボネートとエチルメチルカーボネート、エチレンカーボネートとエチルメチルカーボネートとジエチルカーボネート等の３元系溶媒などが挙げられる。これらを主として含有する非水溶媒は、各種特性をバランス良く満たすことから好適に用いられる。
【００６１】
また、非水溶媒として有機溶媒を用いる場合には、その有機溶媒の炭素数は、本発明の効果を著しく損なわない限り任意であるが、通常３以上、また、通常１３以下、好ましくは７以下である。炭素数が大きすぎると電解質の電解液に対する溶解性が悪くなり、サイクル特性の改善という本発明の効果を十分に発揮できない虞がある。一方、炭素数が小さすぎると揮発性が高くなり、電池内圧力の上昇の要因となる虞があるので好ましくない。
【００６２】
さらに、非水溶媒として用いる有機溶媒の分子量も、本発明の効果を著しく損なわない限り任意であるが、通常５０以上、好ましくは８０以上、また、通常２５０以下、好ましくは１５０以下である。分子量が大きすぎると電解質の電解液に対する溶解性が悪くなり、また粘度も上昇するため、サイクル特性の改善という本発明の効果を十分に発揮できない虞がある。一方、分子量が小さすぎると揮発性が高くなり、電池内圧力の上昇の要因となるので好ましくない。
【００６３】
また、環状カーボネートを含む２種以上の非水溶媒を併用した２元系以上の非水溶媒を用いる場合、その２元系以上の非水溶媒中の環状カーボネートの比率は、通常１０体積％以上、好ましくは１５体積％以上、さらに好ましくは２０体積％以上であり、また、通常６０体積％以下、好ましくは５０体積％以下、さらに好ましくは４０体積％以下とすることが望ましい。上記範囲の下限を下回るとリチウム塩の解離が起こりにくくなるため電導度が低下するので高負荷容量が減少しやすく、上限を上回ると粘度が高くなりすぎてＬｉイオンが移動しにくくなるため高負荷容量が減少しやすい。
ただし、γ−ブチロラクトンを用いる場合には、その濃度は通常２０重量％以下とすることが望ましい。
【００６４】
［３．電解質］
電解質について特に制限は無く、リチウム二次電池の電解質として用いられるものであれば公知のものを任意に用いることができるが、通常は、リチウム塩を用いる。
電解質に用いるリチウム塩としては、無機リチウム塩及び有機リチウム塩のいずれを用いても良い。
【００６５】
無機リチウム塩の例を挙げると、ＬｉＰＦ6、ＬｉＡｓＦ6、ＬｉＢＦ4、ＬｉＳｂＦ6等の無機フッ化物塩；ＬｉＡｌＣｌ4等の無機塩化物塩；ＬｉＣｌＯ4、ＬｉＢｒＯ4、ＬｉＩＯ4等の過ハロゲン酸塩などが挙げられる。
また、有機リチウム塩の例を挙げると、ＣＦ3ＳＯ3Ｌｉ、Ｃ4Ｆ9ＳＯ3Ｌｉ等のパーフルオロアルカンスルホン酸塩；ＣＦ3ＣＯＯＬｉ等のパーフルオロアルカンカルボン酸塩；（ＣＦ3ＣＯ）2ＮＬｉ等のパーフルオロアルカンカルボンイミド塩；（ＣＦ3ＳＯ2）2ＮＬｉ、（Ｃ2Ｆ5ＳＯ2）2ＮＬｉ等のパーフルオロアルカンスルホンイミド塩等の含フッ素有機リチウム塩などが挙げられる。
【００６６】
これらの中でも、非水溶媒に溶けやすく、且つ高い解離度を示すことから、ＬｉＰＦ6、ＬｉＢＦ4、ＣＦ3ＳＯ3Ｌｉ、（ＣＦ3ＳＯ2）2ＮＬｉなどが好ましい。
なお、電解質は１種を単独で用いてもよく、２種以上を任意の組み合わせ及び比率で併用しても良い。
また、特にＬｉＰＦ6とＬｉＢＦ4との併用、あるいは、ＬｉＰＦ6と（ＣＦ3ＳＯ2）2ＮＬｉとの併用は、連続充電特性の改善に効果があるので好ましい。
【００６７】
さらに、非水系電解液中の電解質の濃度は、本発明の効果を著しく損なわない限り任意であるが、非水系電解液に対して、通常０．５ｍｏｌ／Ｌ以上、好ましくは０．７５ｍｏｌ／Ｌ以上であり、また、通常２ｍｏｌ／Ｌ以下、好ましくは１．７５ｍｏｌ／Ｌ以下である。電解質の濃度が低すぎると非水系電解液の電気伝導率が不十分になる虞がある。一方、電解質の濃度が高すぎると粘度上昇のため電気伝導率が低下し、また、低温での析出が起こりやすくなり、リチウム二次電池の性能が低下する傾向がある。
【００６８】
［４．被膜形成剤］
本発明における非水系電解液は、負極上に被膜を形成させ、電池特性を改善させる目的で、被膜形成剤として不飽和カーボネート類を含有していることが好ましい。
不飽和カーボネート類としては、炭素−炭素不飽和結合を有するカーボネートであれば他に制限は無く、任意の不飽和カーボネート類を用いることができる。例えば、芳香環を有するカーボネート、炭素−炭素二重結合や炭素−炭素三重結合などの炭素−炭素不飽和結合を有するカーボネートなどが挙げられる。
【００６９】
不飽和カーボネート類の具体例としては、ビニレンカーボネート、メチルビニレンカーボネート、１，２−ジメチルビニレンカーボネート、フェニルビニレンカーボネート、１，２−ジフェニルビニレンカーボネート等のビニレンカーボネート誘導体類；ビニルエチレンカーボネート、１，２−ジビニルエチレンカーボネート、フェニルエチレンカーボネート、１，２−ジフェニルエチレンカーボネート等の炭素−炭素不飽和結合を有する置換基で置換されたエチレンカーボネート誘導体類；ジフェニルカーボネート、メチルフェニルカーボネート、ｔ−ブチルフェニルカーボネート等のフェニルカーボネート類；ジビニルカーボネート、メチルビニルカーボネート等のビニルカーボネート類；ジアリルカーボネート、アリルメチルカーボネート等のアリルカーボネート類などが挙げられる。
【００７０】
これらの中でも、ビニレンカーボネート誘導体類、炭素−炭素不飽和結合を有する置換基で置換されたエチレンカーボネート誘導体類が好ましい。
特に、ビニレンカーボネート、１，２−ジフェニルビニレンカーボネート、１，２−ジメチルビニレンカーボネート、ビニルエチレンカーボネートがより好ましい。
これらの不飽和カーボネート類を用いることにより、負極上に安定な界面保護被膜を形成するため、リチウム二次電池のサイクル特性が改善される。
【００７１】
なお、不飽和カーボネート類は１種を単独で用いてもよく、２種以上を任意の組み合わせ及び比率で併用してもよい。
また、不飽和カーボネート類の炭素数は、本発明の効果を著しく損なわない限り任意であるが、通常３以上、また、通常２０以下、好ましくは１５以下である。上記範囲の上限を上回ると電解液に対する溶解性が低下しやすい。
【００７２】
さらに、不飽和カーボネート類の分子量も、本発明の効果を著しく損なわない限り任意である。不飽和カーボネート類の分子量の好適な範囲としては、通常８０以上であり、また、通常２５０以下、好ましくは１５０以下である。分子量が大きすぎると電解液に対する溶解性が低下し、サイクル特性の改善という本発明の効果を十分に発現できない虞がある。
【００７３】
また、非水系電解液中における不飽和カーボネート類の濃度も、本発明の効果を著しく損なわない限り任意であるが、通常０．０１重量％以上、好ましくは０．１重量％以上、より好ましくは０．３重量％以上、また、通常１０重量％以下、好ましくは７重量％以下、より好ましくは５重量％以下である。不飽和カーボネート類の濃度が大きすぎると、負極上に形成される被膜が厚くなり抵抗となるため、電池容量が低下する虞がある。また、高温条件下ではガス発生量が多くなり、さらなる抵抗となって容量が低下する虞がある。一方、濃度が小さすぎると、本発明の効果を十分に発揮できない可能性がある。なお、不飽和カーボネート類を２種以上併用する場合には、用いた不飽和カーボネート類の濃度の合計が上記範囲内となるようにする。
【００７４】
ここで、本発明における非水系電解液が不飽和カーボネート類を含有していることが好ましい理由を説明する。本発明のスルホネート化合物は、初期充電の際に、その一部又はすべてが負極上で分解して被膜を形成する。これにより、後続の非水溶媒の還元分解反応を抑制することができるため、リチウム二次電池のサイクル特性の向上がもたらされる。
しかしながら、スルホネート化合物から形成される被膜は比較的高抵抗であるために、充放電レートによっては充放電サイクル時の容量維持率が低下する場合がある。
【００７５】
これに対して、非水系電解液中に不飽和カーボネート類を含有させると、初期充電の際に本発明のスルホネート化合物と不飽和カーボネート類とが共に協奏して還元されるために、両者由来のハイブリッド被膜が負極上に形成される。このハイブリッド被膜は抵抗が低く、熱安定性、溶媒安定性に優れるので、これにより、本発明のリチウム二次電池のサイクル特性の向上がもたらされるのである。
【００７６】
［５．その他の助剤］
本発明における非水系電解液は、本発明の効果を著しく損なわない範囲において、非水系電解液の濡れ性、過充電特性等を改善する目的で、他の助剤を含有させても良い。
助剤の例としては、無水マレイン酸、無水コハク酸、無水グルタル酸等の酸無水物；酢酸ビニル、アジピン酸ジビニル、酢酸アリル等のカルボン酸エステル；ジフェニルジスルフィド、１，３−プロパンサルトン、１，４−ブタンサルトン、ジメチルスルホン、ジビニルスルホン、ジメチルサルファイト、エチレンサルファイト、１，４−ブタンジオールジメタンスルホネート、メタンスルホン酸メチル、メタンスルホン酸−２−プロピニル等のイオウ含有化合物；ｔ−ブチルベンゼン、ビフェニル、ｏ−ターフェニル、４−フルオロビフェニル、フルオロベンゼン、２，４−ジフルオロベンゼン、シクロヘキシルベンゼン、ジフェニルエーテル、２，４−ジフルオロアニソール、トリフルオロメチルベンゼン等の芳香族化合物及びこの芳香族化合物をフッ素原子で置換したものなどが挙げられる。
また、助剤は１種を単独で用いても良く、２種以上を任意の組み合わせ及び比率で併用しても良い。
【００７７】
また、非水系電解液中における助剤の濃度は本発明は本発明の効果を著しく損なわない限り任意であるが、通常０．０１重量％以上、好ましくは０．０５重量％以上、また、通常１０重量％以下、好ましくは５重量％以下である。
なお、助剤を２種以上併用する場合は、これらの濃度の合計が上記範囲内に収まるようにする。
【００７８】
［６．非水系電解液の状態］
本発明における非水系電解液は、本発明のリチウム二次電池に用いる際、通常は液体状態で存在するが、例えば、これを高分子によってゲル化して、半固体状電解質にしてもよい。ゲル化に用いる高分子は任意であるが、例えばポリフッ化ビニリデン、ポリフッ化ビニリデンとヘキサフルオロプロピレンとの共重合体、ポリエチレンオキサイド、ポリアクリレート、ポリメタクリレートなどが挙げられる。なお、ゲル化に用いる高分子は１種を単独で用いてもよく、２種以上を任意の組み合わせ及び比率で併用しても良い。
【００７９】
また、非水系電解液を半固体状電解質として用いる場合、半固体状電解質に占める非水系電解液の比率は、本発明の効果を著しく損なわない限り任意である。好適な範囲としては、半固体状電解質の総量に対する非水系電解液の比率が、通常３０重量％以上、好ましくは５０重量％以上、さらに好ましくは７５重量％以上であり、また、通常９９．９５重量％以下、好ましくは９９重量％以下、さらに好ましくは９８重量％以下である。非水系電解液の比率が大きすぎると電解液の保持が困難となり液漏れが生じやすくなる虞があり、逆に少なすぎると充放電効率や容量の点で不十分となる虞がある。
【００８０】
［７．非水系電解液の製造方法］
本発明における非水系電解液は、非水溶媒に、電解質と、本発明のスルホネート化合物と、必要に応じて不飽和カーボネート類と他の助剤とを溶解させることにより調製することができる。
【００８１】
非水系電解液を調製するに際しては、非水系電解液の各原料、即ち、電解質、本発明のスルホネート化合物、非水溶媒、不飽和カーボネート類及び他の助剤は、予め脱水しておくことが好ましい。脱水の程度としては、通常５０ｐｐｍ以下、好ましくは３０ｐｐｍ以下となるまで脱水することが望ましい。なお、本明細書においてｐｐｍとは、重量を基準にした比率を意味する。
【００８２】
非水系電解液中に水が存在すると、水の電気分解、水とリチウム金属との反応、リチウム塩の加水分解などが起こる可能性があり、好ましくない。
脱水の手段としては特に制限はないが、例えば、脱水する対象が非水溶媒などの液体の場合は、モレキュラーシーブ等を用いればよい。また脱水する対象が電解質などの固体の場合は、分解が起きる温度以下で乾燥させればよい。
【００８３】
［II．リチウム二次電池］
本発明のリチウム二次電池は、上述した本発明における非水系電解液と、正極及び負極とを備えて構成される。また、本発明のリチウム二次電池はその他の構成を備えていても良い。例えば、リチウム二次電池は、通常、スペーサを備えている。
【００８４】
［１．正極］
正極は、リチウムの吸蔵及び放出が可能なものであれば、本発明の効果を著しく損なわない限り任意のものを用いることができる。
通常は、正極として、集電体上に正極活物質層を設けて構成されたものを用いる。なお、正極は適宜その他の層を備えていてもよい。
【００８５】
［１−１．正極活物質層］
正極活物質層は、正極活物質を含んで構成される。正極活物質としては、リチウムイオンを吸蔵・放出可能なものであれば、その種類に制限はない。例としては、Ｆｅ、Ｃｏ、Ｎｉ、Ｍｎなどの遷移金属の酸化物、遷移金属とリチウムとの複合酸化物、遷移金属の硫化物などが挙げられる。
【００８６】
遷移金属の酸化物の具体例としては、ＭｎＯ、Ｖ2Ｏ5、Ｖ6Ｏ13、ＴｉＯ2などが挙げられる。
また、遷移金属とリチウムとの複合酸化物の具体例としては、基本組成がＬｉＮｉＯ2等のリチウムニッケル複合酸化物；基本組成がＬｉＣｏＯ2等のリチウムコバルト複合酸化物；基本組成がＬｉＭｎＯ2、ＬｉＭｎＯ4等のリチウムマンガン複合酸化物などが挙げられる。
さらに、遷移金属の硫化物の具体例としては、ＴｉＳ2，ＦｅＳなどが挙げられる。
なかでも、リチウムと遷移金属との複合酸化物は、リチウム二次電池の高容量と高サイクル特性とを両立させることができるため、好ましい。
【００８７】
また、上述した遷移金属とリチウムとの複合酸化物は、主体となる遷移金属原子の一部をＡｌ、Ｂ、Ｔｉ、Ｚｒ、Ｖ、Ｃｒ、Ｍｎ、Ｆｅ、Ｃｏ、Ｎｉ、Ｃｕ、Ｚｎ、Ｍｇ、Ｃａ、Ｇａ等の他の金属で置き換えると、安定化させることができるので好ましい。なかでもＡｌ、Ｍｇ、Ｃａ、Ｔｉ、Ｚｒ、Ｃｏ、Ｎｉ、Ｍｎで置き換えると、高い電圧における正極の劣化が抑制されるので特に好ましい。
【００８８】
さらに、上述した遷移金属とリチウムとの複合酸化物の表面をＡｌ、Ｂ、Ｔｉ、Ｚｒ、Ｖ、Ｃｒ、Ｍｎ、Ｆｅ、Ｃｏ、Ｎｉ、Ｃｕ、Ｚｎ、Ｍｇ、Ｃａ、Ｇａ等の金属の酸化物で被覆すると、高電圧における溶媒の酸化反応が抑制されて好ましい。なかでもＡｌ2Ｏ3、ＴｉＯ2、ＺｒＯ2、ＭｇＯは強度が高く、安定した被覆効果を発現させるため特に好ましい。
なお、これらの正極活物質は、何れか１種を単独で用いても良く、２種以上を任意の組み合わせ及び比率で併用しても良い。
【００８９】
正極活物質の比表面積は、本発明の効果を著しく損なわない限り任意であるが、通常０．１ｍ2／ｇ以上、好ましくは０．２ｍ2／ｇ以上であり、また、通常１０ｍ2／ｇ以下、好ましくは５．０ｍ2／ｇ以下、さらに好ましくは３．０ｍ2／ｇ以下である。比表面積が小さすぎるとレート特性の低下や容量の低下を招く虞があり、また、大きすぎると正極活物質が非水系電解液等と好ましくない反応を引き起こし、サイクル特性を低下させる虞がある。
【００９０】
さらに、正極活物質の平均２次粒径も、本発明の効果を著しく損なわない限り任意であるが、通常０．２μｍ以上、好ましくは０．３μｍ以上、また、通常２０μｍ以下、好ましくは１０μｍ以下である。平均２次粒径が小さすぎるとリチウム二次電池のサイクル劣化が大きくなったり、取り扱いが難しくなったりする場合があり、大きすぎると電池の内部抵抗が大きくなり出力が出にくくなる場合がある。
【００９１】
また、正極活物質層の厚さは、本発明の効果を著しく損なわない限り任意であるが、通常１μｍ以上、好ましくは１０μｍ以上、より好ましくは２０μｍ以上、さらに好ましくは４０μｍ以上であり、また、通常２００μｍ以下、好ましくは１５０μｍ以下、より好ましくは１００μｍ以下である。薄すぎると塗布が困難になり均一性が確保しにくくなるだけでなく、本発明のリチウム二次電池の容量が小さくことがある。一方、厚すぎるとレート特性が低下する虞がある。
【００９２】
正極活物質層は、例えば、上述の正極活物質と、結着剤（バインダー）と、必要に応じて各種の助剤等とを、溶媒でスラリー化して塗布液とし、その塗布液を集電体に塗布し、乾燥することにより製造することができる。また、例えば、上述の正極活物質をロール成形してシート電極としたり、圧縮成形によりペレット電極としたりしても良い。
以下、スラリーを正極集電体に塗布・乾燥する場合について説明する。
【００９３】
結着剤としては、非水系電解液に用いる非水溶媒や電極製造時に用いる溶媒に対して安定な材料であれば、その種類は特に制限されないが、耐候性、耐薬品性、耐熱性、難燃性等を考慮して選択するのが好ましい。結着剤の具体例としては、シリケート、水ガラスのような無機化合物や、ポリエチレン、ポリプロピレン、ポリ−１，１−ジメチルエチレン等のアルカン系ポリマー；ポリブタジエン、ポリイソプレン等の不飽和系ポリマー；ポリスチレン、ポリメチルスチレン、ポリビニルピリジン、ポリ−Ｎ−ビニルピロリドン等の環を有するポリマー；ポリメタクリル酸メチル、ポリメタクリル酸エチル、ポリメタクリル酸ブチル、ポリアクリル酸メチル、ポリアクリル酸エチル、ポリアクリル酸、ポリメタクリル酸、ポリアクリルアミド等のアクリル誘導体系ポリマー；ポリフッ化ビニル、ポリフッ化ビニリデン、ポリテトラフルオロエチレン等のフッ素系樹脂；ポリアクリロニトリル、ポリビニリデンシアニド等のＣＮ基含有ポリマー；ポリ酢酸ビニル、ポリビニルアルコール等のポリビニルアルコール系ポリマー；ポリ塩化ビニル、ポリ塩化ビニリデン等のハロゲン含有ポリマー；ポリアニリン等の導電性ポリマーなどが使用できる。
【００９４】
また、上記のポリマーなどの混合物、変成体、誘導体、ランダム共重合体、交互共重合体、グラフト共重合体、ブロック共重合体なども、結着剤として使用できる。
これらの中で好ましい結着剤は、フッ素系樹脂、ＣＮ基含有ポリマーである。
なお、結着剤は、１種を単独で用いても良く、２種以上を任意の組み合わせ及び比率で併用しても良い。
【００９５】
また、結着剤として樹脂を用いる場合、その樹脂の重量平均分子量は、本発明の効果を著しく損なわない限り任意であるが、通常１万以上、好ましくは１０万以上であり、また、通常３００万以下、好ましくは１００万以下である。分子量が低すぎると電極の強度が低下する傾向にある。一方、分子量が高すぎると粘度が高くなり、電極の形成が困難になることがある。
【００９６】
さらに、結着剤の使用量は、本発明の効果を著しく損なわない限り任意であるが、正極活物質（負極に用いる場合は、負極活物質。以下、正極活物質と負極活物質とを区別せずにいう場合、単に「活物質」という）１００重量部に対して、通常０．１重量部以上、好ましくは１重量部以上であり、また、通常３０重量部以下、好ましくは２０重量部以下である。結着剤の量が少なすぎると電極の強度が低下する傾向にあり、結着剤の量が多すぎるとイオン伝導度が低下する傾向にある。
【００９７】
また、電極には、上記のように各種の助剤等を含有させても良い。助剤等の例としては、電極の導電性を高める導電性材料、電極の機械的強度を向上させる補強材などが挙げられる。
導電性材料の具体例としては、活物質に適量混合して導電性を付与できるものであれば特に制限はないが、通常、アセチレンブラック、カーボンブラック、黒鉛などの炭素粉末や、各種の金属のファイバー、箔などが挙げられる。
【００９８】
また、補強材の具体例としては、各種の無機、有機の球状、繊維状フィラーなどが使用できる。
なお、これらの助剤等は、１種を単独で用いても良く、２種以上を任意の組み合わせ及び比率で併用しても良い。
【００９９】
スラリーを形成するための溶媒としては、活物質、結着剤、並びに必要に応じて使用される助剤等を溶解又は分散することが可能な溶媒であれば、その種類に特に制限はなく、水系溶媒と有機系溶媒のどちらを用いても良い。
【０１００】
水系溶媒の例としては、水、アルコールなどが挙げられる。
一方、有機系溶媒の例としては、Ｎ−メチルピロリドン（ＮＭＰ）、ジメチルホルムアミド、ジメチルアセトアミド、メチルエチルケトン、シクロヘキサノン、酢酸メチル、アクリル酸メチル、ジエチルトリアミン、Ｎ−Ｎ−ジメチルアミノプロピルアミン、エチレンオキシド、テトラヒドロフラン（ＴＨＦ）、トルエン、アセトン、ジメチルエーテル、ジメチルアセタミド、ヘキサメチルホスファルアミド、ジメチルスルフォキシド、ベンゼン、キシレン、キノリン、ピリジン、メチルナフタレン、ヘキサン等が挙げられる。
【０１０１】
なお、これらのスラリーを形成するための溶媒は、１種を単独で用いても良く、２種以上を任意の組み合わせ及び比率で併用しても良い。
また、塗布・乾燥によって得られた活物質層は、正極活物質の充填密度を上げるため、ローラープレス等により圧密するのが好ましい。
【０１０２】
［１−２．集電体］
集電体の素材としては、公知のものを任意に使用することができるが、通常は金属や合金が用いられる。具体的には、正極の集電体としては、アルミニウムやニッケル、ＳＵＳ（ステンレス）等が挙げられる。中でも、正極の集電体としてはアルミニウムが好ましい。なお、これらは１種を単独で用いてもよく、２種以上を任意の組み合わせ及び比率で併用しても良い。
【０１０３】
さらに、集電体と表面に形成された活物質層との結着効果を向上させるため、これら集電体の表面を予め粗面化処理しておくのが好ましい。表面の粗面化方法としては、ブラスト処理や粗面ロールにより圧延するなどの方法、研磨剤粒子を固着した研磨布紙、砥石、エメリバフ、鋼線などを備えたワイヤーブラシなどで集電体表面を研磨する機械的研磨法、電解研磨法、化学研磨法などが挙げられる。
【０１０４】
また、集電体の形状は任意である。例えば、電池の重量を低減させる、即ち重量当たりのエネルギー密度を向上させるために、エキスパンドメタルやパンチングメタルのような穴あきタイプの集電体を使用することもできる。この場合、その開口率を変更することで重量も自在に変更可能となる。また、このような穴あけタイプの集電体の両面に塗布層を形成させた場合、この穴を通しての塗布層のリベット効果により塗布層の剥離がさらに起こりにくくなる傾向にあるが、開口率があまりに高くなった場合には、塗布層と集電体との接触面積が小さくなるため、かえって接着強度は低くなる。
【０１０５】
正極集電体として薄膜を使用する場合、その厚さは本発明の効果を著しく損なわない限り任意であるが、通常１μｍ以上、好ましくは５μｍ以上であり、通常１００μｍ以下、好ましくは５０μｍ以下である。厚すぎると、電池全体の容量が低下することになり、逆に薄すぎると取り扱いが困難になる。
【０１０６】
［２．負極］
負極は、リチウムの吸蔵及び放出が可能なものであれば、本発明の効果を著しく損なわない限り任意のものを用いることができる。
通常は、正極の場合と同様に、負極も集電体上に負極活物質層を設けて構成されたものを用いる。なお、正極と同様に、負極も適宜その他の層を備えていてもよい。
【０１０７】
［２−１．負極活物質］
負極活物質としては、リチウムイオンの吸蔵放出が可能な材料であれば他に制限は無く、公知の負極活物質を任意に用いることができる。例えば、コークス、アセチレンブラック、メゾフェーズマイクロビーズ、グラファイト等の炭素質材料；リチウム金属；リチウム−シリコン、リチウム−スズ等のリチウム合金などを使用することが好ましい。
【０１０８】
単位重量あたりの容量が高く、かつ安全性が良好な点からは、リチウム合金が特に好ましく、また、サイクル特性及び安全性が良好な点では、炭素質材料を使用するのが特に好ましい。
なお負極活物質は１種を単独で用いてもよく、２種以上を任意の組み合わせ及び比率で併用しても良い。
【０１０９】
さらに、負極活物質の粒径は、本発明の効果を著しく損なわない限り任意であるが、初期効率、レ−ト特性、サイクル特性等の電池特性が優れる点で、通常１μｍ以上、好ましくは１５μｍ以上であり、通常５０μｍ以下、好ましくは３０μｍ以下程度である。
【０１１０】
また、例えば、上記の炭素質材料をピッチ等の有機物で被覆した後で焼成したもの、ＣＶＤ法等を用いて表面に上記炭素質材料よりも非晶質の炭素を形成したものなども、炭素質材料として好適に使用することができる。ここで、被覆に用いる有機物としては、軟ピッチから硬ピッチまでのコールタールピッチ；乾留液化油等の石炭系重質油；常圧残油、減圧残油等の直留系重質油；原油、ナフサ等の熱分解時に副生する分解系重質油（例えばエチレン ヘビーエンド）等の石油系重質油が挙げられる。また、これらの重質油を２００〜４００℃で蒸留して得られた固体状残渣物を、１〜１００μｍに粉砕したものも使用することができる。さらに塩化ビニル樹脂、フェノール樹脂、イミド樹脂なども使用することができる。
【０１１１】
負極活物質層は、例えば、上述の負極活物質をロール成形してシート電極としたり、圧縮成形によりペレット電極としたりすることも可能であるが、通常は、正極活物質層の場合と同様に、上述の負極活物質と、結着剤と、必要に応じて各種の助剤等とを、溶媒でスラリー化してなる塗布液を、集電体に塗布し、乾燥することにより製造することができる。スラリーを形成する溶媒や結着剤、助剤等としては、正極活物質について上述したものと同様のものを使用することができる。
【０１１２】
［２−２．集電体］
負極の集電体の材質としては、公知のものを任意に用いることができるが、例えば、銅、ニッケル、ＳＵＳ等の金属材料が用いられる。中でも加工し易さとコストの点から特に銅が好ましい。
【０１１３】
また、負極の集電体も、正極の集電体と同様に、予め粗面化処理しておくのが好ましい。
さらに、正極同様、集電体の形状も任意であり、エキスパンドメタルやパンチングメタルのような穴あきタイプの集電体を使用することもできる。また、集電体として薄膜を使用する場合の好ましい厚さも、正極の場合と同様である。
【０１１４】
［３．スペーサ］
正極と負極との間には、短絡を防止するために、通常はスペーサを介在させる。スペーサの材質や形状は特に制限されないが、上述の非水系電解液に対して安定で、保液性に優れ、且つ、電極同士の短絡を確実に防止できるものが好ましい。
【０１１５】
スペーサの材料としては、例えば、ポリエチレンやポリプロピレン等のポリオレフィンや、ポリテトラフルオロエチレン、ポリエーテルスルホン等を用いることができるが、好ましくはポリオレフィンである。
また、スペーサの形状としては多孔性のものが好ましい。この場合、非水系電解液は、多孔性のスペーサに含浸させて用いる。
【０１１６】
スペーサの厚さは、本発明の効果を著しく損なわない限り任意であるが、通常１μｍ以上、好ましくは５μｍ以上、さらに好ましくは１０μｍ以上であり、また、通常５０μｍ以下、好ましくは４０μｍ以下、さらに好ましくは３０μｍ以下である。スペーサが薄すぎると、絶縁性や機械的強度が悪化することがあり、厚すぎるとレート特性等の電池性能が低下する虞があるばかりでなく、電池全体としてのエネルギー密度が低下する虞がある。
【０１１７】
また、スペーサとして多孔性の膜を用いる場合、スペーサの空孔率は、本発明の効果を著しく損なわない限り任意であるが、通常２０％以上、好ましくは３５％以上、さらに好ましくは４５％以上であり、通常９０％以下、好ましくは８５％以下、さらに好ましくは７５％以下である。空孔率が小さすぎると膜抵抗が大きくなりレート特性が悪化する傾向にある。また大きすぎると膜の機械的強度が低下し絶縁性が低下する傾向にある。
【０１１８】
さらに、スペーサとして多孔性の膜を用いる場合、スペーサの平均孔径も、本発明の効果を著しく損なわない限り任意であるが、通常０．５μｍ以下、好ましくは０．２μｍ以下であり、通常０．０５μｍ以上である。あまりに大きいと短絡が生じやすくなり、小さすぎると膜抵抗が大きくなりレート特性が低下する虞がある。
【０１１９】
［４．二次電池の組立］
本発明のリチウム二次電池は、上述した本発明における非水系電解液と、正極と、負極と、必要に応じて用いられるスペーサとを、適切な形状に組み立てることにより製造される。更に、必要に応じて外装ケース等の他の構成要素を用いることも可能である。さらに、本発明のリチウム二次電池の形状は特に制限されず、一般的に採用されている各種形状の中から、その用途に応じて適宜選択することができる。例えば、コイン型電池、円筒型電池、角型電池などが上げられる。また、電池を組み立てる方法も特に制限されず、目的とする電池の形状に合わせて、通常用いられている各種方法の中から適宜選択することができる。
【０１２０】
［５．作用］
先に述べたような本発明のスルホネート化合物を含有する非水系電解液を、本発明のリチウム二次電池に使用することで、充電終了時の２５℃における電池端子間開路電圧が通常４．２５Ｖ以上、好ましくは４．３０Ｖ以上、さらに好ましくは４．４０Ｖ以上となるまで充電しても、ガスの発生を大幅に抑制することができ、回復容量劣化を少なくすることが可能となる。
【０１２１】
［６．その他］
［６−１．充電終了時の電池端子間開路電圧について］
本明細書において電池端子間開路電圧とは、回路に電流が流れていない状態での電池電圧のことである。その測定方法は任意であるが、例えば、通常の充放電装置で測定が可能である。
【０１２２】
［６−２．充電について］
リチウム二次電池を充電する場合、一般に、抵抗の電圧降下分が加えられた状態で充電される。即ち、充電電圧は電池端子間開路電圧に充電電流と抵抗との積を加えたものとなっている。したがって、充電電流が大きいほど、また、リチウム二次電池の内部抵抗もしくは保護開路の抵抗が大きいほど、充電電圧と電池端子間開路電圧との差は大きくなる。
【０１２３】
本発明のリチウム二次電池において、充電方式は特に限定されず、任意の充電方式により充電することができる。例えば、定電流充電（ＣＣ充電）、定電流−定電圧充電（ＣＣＣＶ充電）、パルス充電、逆テーパ充電等が用いられる。
また、充電終了については、所定時間（例えば、充電完了に計算上必要とされる時間より長い時間）充電することによってもよく、充電電流値が規定値以下になったことを検知してもよく、電圧値が規定値に到達したことを検知してもよい。
【０１２４】
現在のリチウム二次電池では、通常、充電終了時の電池端子間開路電圧は４．０８Ｖ〜４．２０Ｖの範囲である。この充電終了時の電池端子間開路電圧が高いほど、リチウム二次電池の容量（ｍＡｈ）は向上する。また、充電終了時の電池端子間開路電圧が高いほど、リチウム二次電池の電圧自体が高くなることから、重量エネルギー密度（ｍＷｈ／ｋｇ）も増加し、軽量で持続時間の長いリチウム二次電池を得ることができる。
【０１２５】
［６−３．メカニズム］
以下、本発明の発明者が推察する、本発明の効果が得られるメカニズムは定かではないが、以下のように考えられる。
従来、充電終了時の電池端子間開路電圧を高めることができるリチウム二次電池の開発が望まれていたが、従来の技術では４．２５Ｖ以上の高電圧条件下では主として正極上での電解液の酸化反応が顕著に発生したためサイクル特性が低く、実用的な二次電池は得られなかった。
これに対して、本発明のリチウム二次電池においては、本発明のスルホネート化合物が正極に保護被膜を形成し、非水系電解液の酸化反応を抑制できるために劣化が少なくサイクル特性・保存特性・連続充電特性に優れたリチウム二次電池が得られると考えられる。
【０１２６】
また、上記のように、本発明のスルホネート化合物は正極において保護被膜を形成するが、この場合の保護被膜とは、被膜として観測される場合以外に、分子レベルでの化学吸着も含んでいる。即ち、本発明のスルホネート化合物は、酸として作用し、正極活物質の塩基点を被覆するために、主溶媒の脱炭酸反応を抑制することができ、二酸化炭素等のガスが発生するのを抑制しているものと推察される。
【０１２７】
したがって、仮にガスが発生すると電極中の液枯れを引き起こし、抵抗が増加するため、そのリチウム二次電池の充放電サイクル特性は低下するが、本発明のリチウム二次電池においては、本発明のスルホネート化合物が４．２５Ｖ以上の高電圧条件下でも安定に吸着しているために、充放電サイクル特性の向上をもたらすと推察される。
【０１２８】
さらに、本発明のスルホネート化合物は還元を受けやすいため、本発明のリチウム二次電池の初期充電において、本発明のスルホネート化合物は負極で一部が還元される。その際の分解生成物は正極に移動し、酸化を受けて、４．２５Ｖ以上の高電圧条件でも安定な被膜を形成することができる。したがって、上記の被膜により後続の主溶媒の分解が抑制されるため、本発明のリチウム二次電池では連続充電条件下における発生ガスが減少し、充放電サイクル下における容量劣化も少なくなったものとも推察される。
【実施例】
【０１２９】
以下に、実施例及び比較例を挙げて本発明をさらに具体的に説明するが、本発明はこれらの実施例及び比較例に限定されるものではなく、本発明の要旨を逸脱しない限り任意に変形して実施することができる。
【０１３０】
＜試験操作の説明＞
［正極の製造］
コバルト酸リチウム（ＬｉＣｏＯ2）９２重量部とポリフッ化ビニリデン（以下適宜、「ＰＶｄＦ」という）４重量部とアセチレンブラック４重量部とを混合し、Ｎ−メチルピロリドンを加えてスラリー状にしたものを、アルミニウムからなる集電体の両面に塗布・乾燥して正極を得た。
【０１３１】
［負極の製造］
グラファイト粉末９０重量部とＰＶｄＦ１０重量部とを混合し、Ｎ−メチルピロリドンを加えスラリー状にしたものを、銅からなる集電体の片面に塗布・乾燥して負極を得た。
【０１３２】
［リチウム二次電池の製造］
図１に、実施例及び比較例で作製したリチウム二次電池の概略断面図を示す。
上記の正極、負極、及び、膜厚１６μｍ、空孔率４５％、平均孔径０．０５μｍのポリエチレン製２軸延伸多孔膜フィルム（セパレータ，スペーサ）に、それぞれ後述する電解液を塗布・含浸させた後、負極〔２〕、セパレータ〔３〕、正極〔１〕、セパレータ〔３〕、負極〔２〕の順に積層した。こうして得られた電池要素を、まずポリエチレンテレフタレート（ＰＥＴ）フィルム〔４〕で挟んだ。次いで、アルミニウム箔の両面に樹脂層を形成したラミネートフィルム〔７〕に、正極及び負極の端子を突設させて真空封止して、シート状のリチウム二次電池を作製した。また、正極及び負極の端子には封止材付きリード〔８〕を取り付けた。さらに、電極間の密着性を高めるために、シリコンゴム〔５〕及びガラス板〔６〕でシート状電池を挟み、３．４×１０-4Ｐａの圧力で加圧した。
【０１３３】
［容量評価］
コバルト酸リチウムの１時間当たりの放電量を１６０ｍＡｈ／ｇとし、これと評価用リチウム二次電池の正極の活物質量とから放電速度１Ｃを求めてレート設定をした上で、２５℃の恒温槽中、０．２Ｃで４．４Ｖまで定電流−定電圧充電（以下適宜、「ＣＣＣＶ充電」という）した後、０．２Ｃで３Ｖまで放電し、初期のフォーメーションを行なった。次いで、０．７Ｃで４．４ＶまでＣＣＣＶ充電した後、０．２Ｃで３Ｖまで再度放電し、初期放電容量を求めた。なお充電時のカット電流はいずれも０．０５Ｃとした。
【０１３４】
［４．３５Ｖ連続充電特性評価］
容量評価試験の終了した電池を６０℃の恒温槽に入れ、０．７Ｃで定電流充電し、４．３５Ｖに到達したところで定電圧充電に切り替えた。７日間充電を行なった後、電池を２５℃まで冷却させた後、電池端子間開路電圧を測定した。次いで、電池をエタノール浴に漬けて浮力を測定（アルキメデスの原理）し、浮力よりガスの発生量を求めた。また連続充電後の容量劣化の程度を評価するため、まず０．２Ｃで３Ｖまで放電し、次いで０．７Ｃで４．４Ｖまで充電し、さらに０．２Ｃで３Ｖまで放電して、この時の放電容量（回復容量）を測定し、下記の計算式に従い、連続充電後の回復容量維持率を求めた。この数値が大きいほど電池の劣化が少ないことを示している。
【数１】
2006351337.tif 000009
【０１３５】
［４．４５Ｖ連続充電特性評価］
容量評価試験の終了した電池を６０℃の恒温槽に入れ、０．７Ｃで定電流充電し、４．４５Ｖに到達したところで定電圧充電に切り替えた。７日間充電を行なった後、電池を２５℃まで冷却させた後、電池端子間開路電圧を測定した。次いで、電池をエタノール浴に漬けて浮力を測定（アルキメデスの原理）し、浮力よりガスの発生量を求めた。
【０１３６】
［４．４Ｖサイクル特性評価］
容量評価試験の終了した電池を２５℃の恒温槽中、０．７Ｃで４．４ＶまでＣＣＣＶ充電（カット電流は０．０５Ｃとした）し、１Ｃで３ＶまでＣＣ放電する充放電サイクルを５０回繰り返した。５０サイクル後の容量維持率を下記の計算式により求めた。また１回目の充電終了時に電池端子間開路電圧を測定した。
【数２】
2006351337.tif 000010
【０１３７】
［４．２Ｖサイクル特性評価］
容量評価試験の終了した電池を２５℃の恒温槽中、０．７Ｃで４．２ＶまでＣＣＣＶ充電（カット電流は０．０５Ｃとした）し、１Ｃで３ＶまでＣＣ放電する充放電サイクルを２００回繰り返した。但し、この場合のレート設定はコバルト酸リチウムの１時間当たりの放電量を１４０ｍＡｈ／ｇとし、これと評価用リチウム二次電池の正極の活物質量とから放電速度１Ｃを求めて行なった。２００サイクル後の容量維持率を下記の計算式により求めた。また１回目の充電終了時に電池端子間開路電圧を測定した。
【数３】
2006351337.tif 000011
【０１３８】
＜実施例１＞
環状カーボネートであるエチレンカーボネート（ＥＣ）と鎖状カーボネートであるエチルメチルカーボネート（ＥＭＣ）との混合溶媒（混合体積比１：３）に、電解質であるＬｉＰＦ6を１ｍｏｌ／Ｌの割合で溶解したものをベース電解液（Ｉ）とし、このベース電解液（Ｉ）に、スルホネート化合物として１，４−ブタンジオールビス（２，２，２−トリフルオロエタンスルホネート）を、非水系電解液に対する濃度が１重量％となるように加えて非水系電解液とした。
【０１３９】
得られた非水系電解液を用いて、上述した方法にしたがってリチウム二次電池を作製し、４．３５Ｖ連続充電特性評価及び４．４５Ｖ連続充電特性評価を行なった。結果を表１に示す。なお、表１において、スルホネート化合物、不飽和カーボネート類及び電解質の欄においてカッコ内に記載された数値は、それぞれ非水系電解液中における組成を表わす。また、非水溶媒の欄においてカッコ内に記載された数値は、非水溶媒の混合比率を表わす。
【０１４０】
＜実施例２＞
ベース電解液（Ｉ）に、スルホネート化合物として１，４-ブタンジオールビス（２，２，２−トリフルオロエタンスルホネート）を、非水系電解液に対する濃度が２重量％となるように添加した非水系電解液を用いて、上述した方法にしたがってリチウム二次電池を作製し、４．３５Ｖ連続充電特性評価及び４．４５Ｖ連続充電特性評価を行なった。結果を表１に示す。
【０１４１】
＜実施例３＞
ベース電解液（Ｉ）に、スルホネート化合物として１，４-ブタンジオールビス（２，２，２−トリフルオロエタンスルホネート）を、非水系電解液に対する濃度が０．５重量％となるように添加した非水系電解液を用いて、上述した方法にしたがってリチウム二次電池を作製し、４．３５Ｖ連続充電特性評価及び４．４５Ｖ連続充電特性評価を行なった。結果を表１に示す。
【０１４２】
＜実施例４＞
ベース電解液（Ｉ）に、スルホネート化合物として１，４-ブタンジオールジメタンスルホネートを、非水系電解液に対する濃度が１重量％となるように添加した非水系電解液を用いて、上述した方法にしたがってリチウム二次電池を作製し、４．３５Ｖ連続充電特性評価及び４．４５Ｖ連続充電特性評価を行なった。結果を表１に示す。
【０１４３】
＜実施例５＞
ベース電解液（Ｉ）に、スルホネート化合物として１，４-ブタンジオールビス（トリフルオロメタンスルホネート）を、非水系電解液に対する濃度が０．５重量％となるように添加した非水系電解液を用いて、上述した方法にしたがってリチウム二次電池を作製し、４．３５Ｖ連続充電特性評価及び４．４５Ｖ連続充電特性評価を行なった。結果を表１に示す。
【０１４４】
＜比較例１＞
ベース電解液（Ｉ）そのものを用いて、上述した方法にしたがってリチウム二次電池を作製し、４．３５Ｖ連続充電特性評価及び４．４５Ｖ連続充電特性評価を行なった。結果を表１に示す。
【０１４５】
＜実施例６＞
ベース電解液（Ｉ）に、スルホネート化合物として１，４-ブタンジオールビス（２，２，２−トリフルオロエタンスルホネート）、及び、不飽和カーボネート類としてビニレンカーボネート（ＶＣ）を、非水系電解液に対する濃度がそれぞれ１重量％及び２重量％となるように添加した非水系電解液を用いて、上述した方法にしたがってリチウム二次電池を作製し、４．３５Ｖ連続充電特性評価及び４．４５Ｖ連続充電特性評価を行なった。結果を表１に示す。
【０１４６】
＜実施例７＞
ベース電解液（Ｉ）に、スルホネート化合物として１，４-ブタンジオールビス（２，２，２−トリフルオロエタンスルホネート）、及び、不飽和カーボネート類としてビニレンカーボネートを、非水系電解液に対する濃度がそれぞれ２重量％及び２重量％となるように添加した非水系電解液を用いて、上述した方法にしたがってリチウム二次電池を作製し、４．３５Ｖ連続充電特性評価及び４．４５Ｖ連続充電特性評価を行なった。結果を表１に示す。
【０１４７】
＜実施例８＞
ベース電解液（Ｉ）に、スルホネート化合物として１，４-ブタンジオールビス（２，２，２−トリフルオロエタンスルホネート）、及び、不飽和カーボネート類としてビニルエチレンカーボネート（ＶＥＣ）を、非水系電解液に対する濃度がそれぞれ１重量％及び２重量％となるように添加した非水系電解液を用いて、上述した方法にしたがってリチウム二次電池を作製し、４．３５Ｖ連続充電特性評価及び４．４５Ｖ連続充電特性評価を行なった。結果を表１に示す。
【０１４８】
＜実施例９＞
ベース電解液（Ｉ）に、スルホネート化合物として１，４-ブタンジオールジメタンスルホネート、及び、不飽和カーボネート類としてビニレンカーボネートを、非水系電解液に対する濃度がそれぞれ１重量％及び２重量％となるように添加した非水系電解液を用いて、上述した方法にしたがってリチウム二次電池を作製し、４．３５Ｖ連続充電特性評価及び４．４５Ｖ連続充電特性評価を行なった。結果を表１に示す。
【０１４９】
＜実施例１０＞
ベース電解液（Ｉ）に、スルホネート化合物として１，４-ブタンジオールビス（トリフルオロメタンスルホネート）、及び、不飽和カーボネート類としてビニレンカーボネートを、非水系電解液に対する濃度がそれぞれ０．５重量％及び２重量％となるように添加した非水系電解液を用いて、上述した方法にしたがってリチウム二次電池を作製し、４．３５Ｖ連続充電特性評価及び４．４５Ｖ連続充電特性評価を行なった。結果を表１に示す。
【０１５０】
＜実施例１１＞
環状カーボネートであるエチレンカーボネート（ＥＣ）と、鎖状カーボネートであるエチルメチルカーボネート（ＥＭＣ）とジエチルカーボネート（ＤＥＣ）との混合溶媒（混合体積比１：１：１）に、電解質としてＬｉＰＦ6を１．２５ｍｏｌ／Ｌの割合で溶解したものをベース電解液（II）とし、このベース電解液（II）に、スルホネート化合物として１，４-ブタンジオールビス（２，２，２−トリフルオロエタンスルホネート）、及び不飽和カーボネート類としてビニレンカーボネートを、非水系電解液に対する濃度がそれぞれ１重量％及び２重量％となるように加えて非水系電解液とした。得られた非水系電解液を用いて、上述した方法にしたがってリチウム二次電池を作製し、４．３５Ｖ連続充電特性評価及び４．４５Ｖ連続充電特性評価を行なった。結果を表１に示す。
【０１５１】
＜比較例２＞
ベース電解液（Ｉ）に、不飽和カーボネート類としてビニレンカーボネートを、非水系電解液に対する濃度が２重量％となるように添加した非水系電解液を用いて、上述した方法にしたがってリチウム二次電池を作製し、４．３５Ｖ連続充電特性評価及び４．４５Ｖ連続充電特性評価を行なった。結果を表１に示す。
【０１５２】
＜実施例１２＞
ベース電解液（Ｉ）に、スルホネート化合物として１，４-ブタンジオールビス（２，２，２−トリフルオロエタンスルホネート）を、非水系電解液に対する濃度が１重量％となるように添加した非水系電解液を用いて、上述した方法にしたがってリチウム二次電池を作製し、４．４Ｖサイクル特性評価を行なった。結果を表２に示す。なお、表２において、スルホネート化合物、不飽和カーボネート類及び電解質の欄においてカッコ内に記載された数値は、それぞれ非水系電解液中における組成を表わす。また、非水溶媒の欄においてカッコ内に記載された数値は、非水溶媒の混合比率を表わす。
【０１５３】
＜実施例１３＞
ベース電解液（Ｉ）に、スルホネート化合物として１，４-ブタンジオールジメタンスルホネートを、非水系電解液に対する濃度が１重量％となるように添加した非水系電解液を用いて、上述した方法にしたがってリチウム二次電池を作製し、４．４Ｖサイクル特性評価を行なった。結果を表２に示す。
【０１５４】
＜比較例３＞
ベース電解液（Ｉ）そのものを用いて、上述した方法にしたがってリチウム二次電池を作製し、４．４Ｖサイクル特性評価を行なった。結果を表２に示す。
【０１５５】
＜実施例１４＞
ベース電解液（Ｉ）に、スルホネート化合物として１，４-ブタンジオールビス（２，２，２−トリフルオロエタンスルホネート）、及び、不飽和カーボネート類としてビニレンカーボネートを、非水系電解液に対する濃度がそれぞれ１重量％及び２重量％となるように添加した非水系電解液を用いて、上述した方法にしたがってリチウム二次電池を作製し４．４Ｖサイクル特性評価を行なった。結果を表２に示す。
【０１５６】
＜実施例１５＞
ベース電解液（Ｉ）に、スルホネート化合物として１，４-ブタンジオールジメタンスルホネート、及び、不飽和カーボネート類としてビニレンカーボネートを、非水系電解液に対する濃度がそれぞれ１重量％及び２重量％となるように添加した非水系電解液を用いて、上述した方法にしたがってリチウム二次電池を作製し４．４Ｖサイクル特性評価を行なった。結果を表２に示す。
【０１５７】
＜比較例４＞
ベース電解液（Ｉ）に、不飽和カーボネート類としてビニレンカーボネートを、非水系電解液に対する濃度が２重量％となるように添加した非水系電解液を用いて、上述した方法にしたがってリチウム二次電池を作製し４．４Ｖサイクル特性評価を行なった。結果を表２に示す。
【０１５８】
＜比較例５＞
ベース電解液（Ｉ）に、スルホネート化合物に代わる添加剤としてシクロヘキシルベンゼン、及び、不飽和カーボネート類としてビニレンカーボネートを、非水系電解液に対する濃度がそれぞれ１重量％及び２重量％となるように添加した非水系電解液を用いて、上述した方法にしたがってリチウム二次電池を作製し４．４Ｖサイクル特性評価を行なった。結果を表２に示す。
【０１５９】
＜参考例１＞
ベース電解液（Ｉ）に、スルホネート化合物として１，４-ブタンジオールビス（２，２，２−トリフルオロエタンスルホネート）、及び、不飽和カーボネート類としてビニレンカーボネートを、非水系電解液に対する濃度がそれぞれ１重量％及び２重量％となるように添加した非水系電解液を用いて、上述した方法にしたがってリチウム二次電池を作製し４．２Ｖサイクル特性評価を行なった。結果を表２に示す。
【０１６０】
＜参考例２＞
ベース電解液（Ｉ）に、不飽和カーボネート類としてビニレンカーボネートを 、非水系電解液に対する濃度が２重量％となるように添加した非水系電解液を用いて、上述した方法にしたがってリチウム二次電池を作製し４．２Ｖサイクル特性評価を行なった。結果を表２に示す。
【０１６１】
＜参考例３＞
ベース電解液（Ｉ）に、スルホネート化合物に代わる添加剤としてシクロヘキシルベンゼン、及び、不飽和カーボネート類としてビニレンカーボネートを、非水系電解液に対する濃度がそれぞれ１重量％及び２重量％となるように添加した非水系電解液を用いて、上述した方法にしたがってリチウム二次電池を作製し４．２Ｖサイクル特性評価を行なった。結果を表２に示す。
【０１６２】
【表１】
2006351337.tif 000012
【０１６３】
【表２】
2006351337.tif 000013
【０１６４】
表１より、非水系電解液に本発明のスルホネート化合物を含有させることで、４．３５Ｖ及び４．４５Ｖのような、高い電池端子間開路電圧となるまで充電した場合における連続充電特性試験時のガス発生量を減少させることができ、さらには、４．３５Ｖにおける回復容量維持率を向上させることもできることが分かる。また特に、不飽和カーボネート類を混合した非水系電解液を用いた場合（実施例６〜１１）においては、発生ガスの抑制と回復容量の向上とを高い次元で両立できることが分かる。
【０１６５】
さらに、表２より、非水系電解液に本発明のスルホネート化合物を有させることで４．４Ｖといった高電圧サイクル試験において容量維持率の向上を実現できることが分かる。また、４．２Ｖサイクル試験である参考例１〜３の結果と、４．４Ｖ試験である実施例１４及び比較例４，５の結果とから、従来サイクル特性向上に有効であったシクロヘキシルベンゼンなどの添加剤でも４．４Ｖ等の高電圧下でのサイクル試験ではむしろ特性が低下する場合があることがわかる。
【産業上の利用可能性】
【０１６６】
本発明のリチウム二次電池の用途は特に限定されず、公知の任意の分野において各種の用途に用いることが可能である。好適な用途の具体例としては、ノートパソコン、ペン入力パソコン、モバイルパソコン、電子ブックプレーヤー、携帯電話、携帯ファックス、携帯コピー、携帯プリンター、ヘッドフォンステレオ、ビデオムービー、液晶テレビ、ハンディークリーナー、ポータブルＣＤプレイヤー、ミニディスク、トランシーバー、電子手帳、電卓、メモリーカード、携帯テープレコーダー、ラジオ、バックアップ電源、モーター、照明器具、玩具、ゲーム機器、時計、ストロボ、カメラ等を挙げることができる。
【図面の簡単な説明】
【０１６７】
【図１】本発明の実施例並びに比較例及び参考例において作製したリチウム二次電池の構造を示す概略断面図である。
【符号の説明】
【０１６８】
１  正極
２  負極
３  セパレータ（スペーサ）
４  ＰＥＴフィルム
５  シリコンゴム
６  ガラス板
７  ラミネートフィルム
８  封止材付きリード
【図１】
2006351337.tif 000016